КОМПОЗИЦИЯ ДЛЯ НАНЕСЕНИЯ ПОКРЫТИЯ

1. Композиция для нанесения покрытия, включающая:
покрывающий агент, который представляет продукт взаимодействия состава на основе эпоксидной смолы, состав на основе эпоксидной смолы представляет собой, по меньшей мере, один состав, выбранный из группы, включающей состав на основе эпоксидного форполимера, эпокси-силановый комбинированный состав, эпокси-тиол-акрилатный и эпокси-амин-силановый состав, где
покрывающий агент в отвержденном состоянии показывает первый пик tan угла дельта между первым температурным интервалом от -75°C до 0°C и вторым температурным интервалом от 20°C до 75°C, согласно кривой изменения tan угла дельта в интервале температур, и
величина первого пика tan угла дельта и величина второго пика tan угла дельта каждая представляет отношение модуля потерь покрывающего агента и динамического модуля упругости покрывающего агента при определенной температуре в пределах интервала температур, измеренное методом динамическо-механического термического анализа, величины первого и второго пиков tan угла дельта составляют от 0,10 до 0,80.
2. Композиция для нанесения покрытия по п.1, где
покрывающим агентом является продукт взаимодействия состава на основе эпоксидного форполимера, который включает полиэфирный форполимер с концевыми эпоксидными группами и компонент аминного отвердителя, компонент аминного отвердителя содержится в составе на основе эпоксидного форполимера в количестве от 5 до 45 мас.%, в расчете на общую массу состава на основе эпоксидного форполимера, и
полиэфирный форполимер с эпоксидными концевыми группами является продуктом взаимодействия реакционной смеси, которая включает простой полиэфирамин, имеющий функциональность по водороду амина от 2 до 4, и ароматическую эпоксидную смолу, эквивалентная масса ароматической эпоксидной смолы в реакционной смеси, по меньшей мере, в три раза больше, чем эквивалентная масса ароматической эпоксидной смолы, которая является стехиометрически требуемой для реакции с полиэфирамином с образованием форполимера с концевыми эпоксидными группами.
3. Композиция для нанесения покрытия по п.2, где величина первого пика tan дельта составляет от 0,10 до 0,30 и величина второго пика tan дельта составляет от 0,30 до 0,60.
4. Композиция для нанесения покрытия по п.1, где
покрывающим агентом является продукт взаимодействия эпокси-силановой комбинированной композиции, которая включает эпоксидный компонент, аминный компонент и силановый компонент, и
силановый компонент, который включает модифицированный силаном полимер, который содержит полиуретановую основную полимерную цепь и концевые силановые группы, модифицированный силаном полимер содержится в эпокси-силановом комбинированном составе в количестве от 20 до 40 мас.%, в расчете на общую массу эпоксидного состава.
5. Композиция для нанесения покрытия по п.4, где величина первого пика tan угла дельта составляет от 0,50 до 0,80 и величина второго пика tan угла дельта составляет от 0,20 до 0,40.
6. Композиция для нанесения покрытия по п.1, где
покрывающий агент представляет продукт взаимодействия эпокси-тиол-акрилатного состава, который включает эпоксидный компонент, полиольный компонент с блокированными концевыми группами и тиольный компонент,
эпокси-тиол-акрилатный состав включает от 35 до 60 мас.% простого полиэфирполиольного компонента с блокированными акрилатными группами, в расчете на общую массу эпокси-тиол-акрилатного состава, и
тиольный компонент включает алкилдитиол или алкилтритиол, тиольный компонент содержится в эпокси-тиол-акрилатном составе в количестве от 15 до 40 мас.%, в расчете на общую массу эпокси-тиол-акрилатного состава.
7. Композиция для нанесения покрытия по п.6, где величина первого пика tan угла дельта составляет от 0,40 до 0,55 и величина второго пика tan угла дельта составляет от 0,20 до 0,35.
8. Композиция для нанесения покрытия по п.1, где
покрывающий агент представляет продукт взаимодействия эпокси-амин-акрилатного состава, который включает эпоксидный компонент, компонент на основе простого полиэфирполиола с блокированными акрилатными группами и аминный компонент,
эпокси-амин-акрилатный состав включает от 20 до 70 мас.% эпоксидного компонента, в расчете на общую массу эпокси-амин-акрилатного состава,
полиольный компонент в блокированными акилатными группами содержится в эпокси-амин-акрилатном составе в количестве от 20 масс. % до 70 масс. %, в расчете на общую массу эпокси-амин-акрилатного состава, и
аминный компонент содержится в эпокси-амин-акрилатном составе в количестве от 5 до 50 мас.%, в расчете на общую массу эпокси-амин-акрилатного состава.
9. Композиция для нанесения покрытия по п.8, где эпоксидный компонент включает по меньшей мере один компонент, выбранный из простого диглицидилового эфира бисфенола А, простого диглицидилового эфира бисфенола F и простого алифатического глицидилового эфира, и
аминный компонент включает, по меньшей мере, один компонент, выбранный из группы, включающей алифатический полиамин, арилалифтический полиамин, циклоалифатический полиамин и ароматический полиамин.
10. Композиция для нанесения покрытия по п.8, где разбавитель или модифицирующий компонент содержится в эпокси-амин-акрилатном составе в количестве от 5 до 50 мас.%, в расчете на общую массу эпокси-амин-акрилатного состава, и
разбавитель или модифицирующий компонент включает по меньшей мере один компонент, выбранный из группы, включающей стиролсодержащий фенол, диизопропилнафталин, полиалкиленгликоль, простой эфир фенольного полиалкиленгликоля, бензиловый спирт и высококипящий одно- или многоатомный спирт.
11. Композиция для нанесения покрытия по любому из предшествующих пп. 1-10, где продукт взаимодействия состава на основе эпоксидной смолы представляет слой настила, который образует гибкий слой и верхний, стойкий к механическому изнашиванию слой при применении в настилах.
12. Композиция для нанесения покрытия по любому из предшествующих пп. 1-10, где продукт взаимодействия состава на основе эпоксидной смолы представляет слой настила, который образует гибкий слой и износостойкий верхний слой при применении в настилах.
13. Композиция для нанесения покрытия по любому из предшествующих пп. 1-10, где продукт взаимодействия состава на основе эпоксидной смолы представляет слой настила, который образует гибкий слой и химически стойкий верхний слой при применении в настилах.
14. Композиция для нанесения покрытия по любому из предшествующих пп. 1-10, где продукт взаимодействия состава на основе эпоксидной смолы представляет слой настила, который образует грунтовочный слой и гибкий слой при применении в настилах.
15. Композиция для нанесения покрытия по любому из предшествующих пп. 1-10, где продукт взаимодействия состава на основе эпоксидной смолы покрывающего агента образует гибкий слой настила, который образует гибкий, перекрывающий трещину слой на основе эпоксидной смолы.